(57)【要約】【課題】モノマー中の電子不足炭素基とｏ−アミノ塩基性部分のモル比が１：１であるＡＢ−ＰＢＺモノマーを原料とするポリベンズアゾールの製造において重合度を高度に制御できる方法を得ることを課題とする。【解決手段】（１）脱水溶媒酸中ＡＢ−ＰＢＺモノマーのモルあたり０．００５〜０．１０モルのＡＡ−ＰＢＺモノマー又はＢＢ−ＰＢＺモノマーを反応させて５〜７５個の繰り返し単位を含むポリベンゾアゾールオリゴマーを含む反応混合物を形成する工程、（２）前記反応混合物を追加のＢＢ−ＰＢＺモノマー又はＡＡ−ＰＢＺモノマーと接触・反応させてポリベンゾアゾールポリマーを形成する工程、を経て固有粘度が２〜４０ｄＬ／ｇのＡＢ／ＡＡ／ＢＢ−ポリベンゾアゾールポリマーを製造する方法。【特許請求の範囲】
【請求項１】
脱水溶媒酸中ＡＢ−ＰＢＺモノマーとＡＡ−ＰＢＺモノマー及びＢＢ−ＰＢＺモノマーとを反応させるＡＢ／ＡＡ／ＢＢ−ポリベンゾアゾールポリマーの製造方法であって、（１）脱水溶媒酸中ＡＢ−ＰＢＺモノマーのモルあたり０．００５〜０．１０モルのＡＡ−ＰＢＺモノマー又はＢＢ−ＰＢＺモノマーを反応させポリベンゾアゾールオリゴマーを含む反応混合物を形成する工程、（２）前記反応混合物を追加のＢＢ−ＰＢＺモノマー又はＡＡ−ＰＢＺモノマーと接触・反応させてポリベンゾアゾールポリマーを形成する工程、を含むことを特徴とするＡＢ／ＡＡ／ＢＢ−ポリベンゾアゾールポリマーの製造方法。
【請求項２】
ＡＢ／ＡＡ／ＢＢ−ポリベンゾアゾールポリマーの固有粘度が２〜４０ｄＬ／ｇであることを特徴とする請求項１記載のＡＢ／ＡＡ／ＢＢ−ポリベンゾアゾールポリマーの製造方法。
【請求項３】
ＡＢ−ＰＢＺモノマーが下記構造式（Ｉ）で示される化合物であることを特徴とする請求項１記載のＡＢ／ＡＡ／ＢＢ−ポリベンゾアゾールポリマーの製造方法。
【化１】
2005171126.tif 000007
（Ａｒは芳香族基を表し、Ｚ1は−Ｏ−，−Ｓ−，−ＮＨ−のいずれかを表す。Ｚ1ＨおよびＮＨ2は相互にオルトの位置関係でＡｒ上に存在する。Ｑはカルボン酸、カルボン酸エステルあるいはカルボン酸ハライドを表す。）
【請求項４】
ＡＡ−ＰＢＺモノマーが下記構造式（ＩＩ）で示される化合物であることを特徴とする請求項１記載のＡＢ／ＡＡ／ＢＢ−ポリベンゾアゾールポリマーの製造方法。
Ｑ−ＤＭ−Ｑ    （ＩＩ）
（ＤＭは二価有機基であり、Ｑはカルボン酸、カルボン酸エステルあるいはカルボン酸ハライドを表す。）
【請求項５】
ＢＢ−ＰＢＺモノマーが下記構造式（ＩＩＩ）で示される化合物であることを特徴とする請求項１記載のＡＢ／ＡＡ／ＢＢ−ポリベンゾアゾールポリマーの製造方法。
【化２】
2005171126.tif 000008
（Ａｒは芳香族基を表し、Ｚ2，Ｚ3は−Ｏ−，−Ｓ−，−ＮＨ−のいずれかを表す。Ａｒの左側に付いている複数の基は互いにオルトの位置関係で存在し、Ａｒの右側に付いている複数の基は互いにオルトの位置関係で存在する。）
【請求項６】
ポリベンゾアゾールオリゴマーが５〜７５個の繰り返し単位を含むことを特徴とする請求項１記載のＡＢ／ＡＡ／ＢＢ−ポリベンゾアゾールポリマーの製造方法。
【請求項７】
請求項１記載の製造方法により得られてなることを特徴とするＡＢ／ＡＡ／ＢＢ−ポリベンゾアゾールポリマー。
【請求項８】
固有粘度が２〜４０ｄＬ／ｇであることを特徴とする請求項７記載のＡＢ／ＡＡ／ＢＢ−ポリベンゾアゾールポリマー。
【発明の詳細な説明】
【技術分野】
【０００１】
本発明は、高強力繊維やフィルムに成形することができるポリベンズアゾールの製造方法に関するものであり、より詳しくはポリベンズアゾールの重合度制御方法を改良するものである。
【背景技術】
【０００２】
ポリベンゾアゾールポリマーは、ポリベンゾオキサゾール（ＰＢＯ）、ポリベンゾチアゾール（ＰＢＴ）、ポリベンゾイミダゾール（ＰＢＩ）、及びこれらのポリマーのコポリマーを含む公知のポリマーである。ポリベンゾアゾールは通常下式１（ａ）で表わされる多くのモノマーユニットを含むＡＢ−ポリマー、又は下式１（ｂ）で表わされる多くのモノマーユニットを含むＡＡ／ＢＢ−ポリマーに分類される。
【０００３】
【化３】
2005171126.tif 000002
【０００４】
（上式中、各Ａｒは芳香族基であり、ＤＭは重合条件下で安定でありそして不活性である二価有機部分であり、各Ｚは独立に水素原子に結合した窒素原子、硫黄原子もしくは酸素原子又は重合条件下酸中で安定でありそして不活性である有機部分である）
【０００５】
本発明において、式１（ａ）〜（ｂ）のように芳香族基に結合したモノマーユニットのＺ部分及び窒素原子をその位置を示さないで表わす場合、（１）アゾール環内の各窒素原子及びＺ基は互いに関してオルト位で芳香族基に結合している。（２）モノマーユニットが２個のアゾール環を有する場合、１個の窒素原子及びＺ部分は、例えば11 Ency.Poly.Sci.& Eng. Polybenzothiazoles and Polybenzoxazoles , 602 頁（J.Wiley & Sons 1988）に示されているように他の窒素原子及びＺ部分に対しシス位又はトランス位にある。同じ理解はＢＢ−ＰＢＺモノマー内のアミン基及びＺ部分にも適用される。
【０００６】
ＡＢ−ポリベンゾアゾールポリマーは、電子不足炭素基とｏ−アミノ塩基性部分を含むＡＢ−ＰＢＺモノマーの反応により合成される。この反応は下式２、
【０００７】
【化４】
2005171126.tif 000003
【０００８】
（上式中、Ｑは電子不足炭素基であり、他の部分はすべて前記意味を有する）で表わされる。この反応は通常非酸化、脱水溶媒酸（これは最も一般的にはポリリン酸である）中で非酸化条件で行なわれる。
【０００９】
ここでいう電子不足炭素基とは、例えば米国特許第４，５３３，６９３号のカラム２４、５９〜６６行に示されている基のような、溶媒酸中ｏ−アミノ塩基性部分と反応しアゾール環を形成する炭素原子を含むあらゆる基をさし、好ましい電子不足炭素基はカルボン酸、酸ハロゲン化物、金属カルボキシレート塩、シアノ基及びトリハロメチル基である。電子不足炭素基中のハロゲンは好ましくは塩素、臭素又は沃素であり、より好ましくは塩素である。
【００１０】
ＡＡ／ＢＢ−ポリベンゾアゾールポリマーは、２個の電子不足炭素基を含む少なくとも１種のＡＡ−ＰＢＺモノマーと２個のｏ−アミノ塩基性部分を含む少なくとも１種のＢＢ−ＰＢＺモノマーとの反応により合成される。この反応は下式３、
【００１１】
【化５】
2005171126.tif 000004
【００１２】
（上式中、Ａｒ、Ｚ2、Ｚ3、Ｑ、ＤＭはすべて前記意味を有する）で表わされる。ＡＡ−モノマーの二価有機部分ＤＭは通常芳香族基を含み、これは最も一般的にはｐ−フェニレン基である。この反応は通常非酸化脱水溶媒酸中で非酸化条件で行なわれる。
【００１３】
遊離塩基ＡＢ−ＰＢＺモノマーおよびＢＢ−ＰＢＺモノマーは空気酸化されやすい。このモノマーは典型的にはハロゲン化水素塩として取り扱われそして保存される。それはこの塩が酸化に対しより安定であるからである。
【００１４】
モノマーが溶液中に入れられた場合、揮発性ハロゲン化水素保護酸が溶媒酸に換えられる。換言すれば、揮発性酸は重合を阻害する。従って、揮発性保護酸は重合開始前に揮発工程において反応溶液から除去される。揮発は比較的低いＰ2 Ｏ5 含量（７６〜８０重量パーセント）を有するポリリン酸溶液中で中程度の温度（４５〜１００℃）で行なわれる。重合は揮発後、高いＰ2 Ｏ5 含量（８０〜９０重量パーセント）(これは揮発工程後反応混合物にＰ2 Ｏ5 を加えることにより達成される)を有する溶液中で高温（１５０〜２２０℃）において行なわれる。
【００１５】
以上のようにして得られるポリベンズアゾールは、繊維、フィルム等に利用されるが、その強度、弾性率等の品質にはポリマーの重合度が大きく影響する。またポリマーを安定に生産するためには製造工程中の重合度の厳密な管理が必要である。このように最終的に得られるポリマーと製造工程中の重合度管理がポリベンズアゾールの製造において、重要な技術の一つとなっている。
【００１６】
前記の構造式（Ｉ）を有するＡＢ−ＰＢＺモノマーを用いるポリベンズアゾールの製造においては、モノマー中の電子不足炭素基とｏ−アミノ塩基性部分のモル比が１：１であるため、理論上は反応が１００％完結すれば、最終的に得られるポリマーの重合度は無限大となる。このため重合度を管理するには反応度を制御する必要がある。反応度は反応条件（重合温度、反応時間等）によりある程度制御され得るが、反応器や移送管内に存在する滞留部で過度の重合度上昇が起こり製造工程が停止する危険性が高く、また生産量の変動にも対応し難い。従って反応条件のみで重合度を厳密に重合度を制御することは実際上困難である。
【００１７】
また米国特許明細書第４，７７２，６７８号には、末端停止剤による重合度制御方法の記載がある。この場合、最終的に得られるポリマーの重合度の制御は可能であるが、製造工程中の重合度管理は依然として困難であり、さらに末端停止剤を添加する時点のポリマーの反応度を厳密に制御しなければ、得られるポリマーの分子量分布が変動するため実用的な方法とは言えない。
【００１８】
一方、ＡＡ−ＰＢＺモノマーおよびＢＢ−ＰＢＺモノマーを原料とするＡＡ／ＢＢ−ＰＢＺポリマーについては、特開平５−１１２６３９号に段階重合による重合度制御方法の記載がある。しかしながら、ＡＢ−ＰＢＺモノマーを原料とするポリベンズアゾールの製造方法においては、モノマー中の電子不足炭素基とｏ−アミノ塩基性部分のモル比が１：１であるため重合度制御が困難で、得られたポリマーの重合度が高くなりすぎるため、繊維やフイルムなどに加工することが困難であった。
【発明の開示】
【発明が解決しようとする課題】
【００１９】
本発明は、モノマー中の電子不足炭素基とｏ−アミノ塩基性部分のモル比が１：１であるＡＢ−ＰＢＺモノマーを原料とするポリベンズアゾールの製造において重合度を高度に制御できる方法を得ることを課題とするものである。
【課題を解決するための手段】
【００２０】
そこで本発明者らは、前記課題を解決するために研究、検討を加えた結果、モノマー中の電子不足炭素基とｏ−アミノ塩基性部分のモル比が１：１であるＡＢ−ＰＢＺモノマーを主原料とするポリベンズアゾールの製造方法において、以下の方法が実用上有用であることを見出し、本発明を完成するに到った。
即ち本発明は以下の構成によりなる。
１．脱水溶媒酸中ＡＢ−ＰＢＺモノマーとＡＡ−ＰＢＺモノマー及びＢＢ−ＰＢＺモノマーとを反応させるＡＢ／ＡＡ／ＢＢ−ポリベンゾアゾールポリマーの製造方法であって、（１）脱水溶媒酸中ＡＢ−ＰＢＺモノマーのモルあたり０．００５〜０．１０モルのＡＡ−ＰＢＺモノマー又はＢＢ−ＰＢＺモノマーを反応させポリベンゾアゾールオリゴマーを含む反応混合物を形成する工程、（２）前記反応混合物を追加のＢＢ−ＰＢＺモノマー又はＡＡ−ＰＢＺモノマーと接触・反応させてポリベンゾアゾールポリマーを形成する工程、を含むことを特徴とするＡＢ／ＡＡ／ＢＢ−ポリベンゾアゾールポリマーの製造方法。
２．ＡＢ／ＡＡ／ＢＢ−ポリベンゾアゾールポリマーの固有粘度が２〜４０ｄＬ／ｇであることを特徴とする上記第１記載のＡＢ／ＡＡ／ＢＢ−ポリベンゾアゾールポリマーの製造方法。
３．ＡＢ−ＰＢＺモノマーが下記構造式（Ｉ）で示される化合物であることを特徴とする上記第１記載のＡＢ／ＡＡ／ＢＢ−ポリベンゾアゾールポリマーの製造方法。
【００２１】
【化６】
2005171126.tif 000005
【００２２】
（Ａｒは芳香族基を表し、Ｚ1は−Ｏ−，−Ｓ−，−ＮＨ−のいずれかを表す。Ｚ1ＨおよびＮＨ2は相互にオルトの位置関係でＡｒ上に存在する。Ｑはカルボン酸、カルボン酸エステルあるいはカルボン酸ハライドを表す。）
４．ＡＡ−ＰＢＺモノマーが下記構造式（ＩＩ）で示される化合物であることを特徴とする上記第１記載のＡＢ／ＡＡ／ＢＢ−ポリベンゾアゾールポリマーの製造方法。
Ｑ−ＤＭ−Ｑ    （ＩＩ）
（ＤＭは二価有機基であり、Ｑはカルボン酸、カルボン酸エステルあるいはカルボン酸ハライドを表す。）
５．ＢＢ−ＰＢＺモノマーが下記構造式（ＩＩＩ）で示される化合物であることを特徴とする上記第１記載のＡＢ／ＡＡ／ＢＢ−ポリベンゾアゾールポリマーの製造方法。
【００２３】
【化７】
2005171126.tif 000006
【００２４】
（Ａｒは芳香族基を表し、Ｚ2，Ｚ3は−Ｏ−，−Ｓ−，−ＮＨ−のいずれかを表す。Ａｒの左側に付いている複数の基は互いにオルトの位置関係で存在し、Ａｒの右側に付いている複数の基は互いにオルトの位置関係で存在する。）
６．ポリベンゾアゾールオリゴマーが５〜７５個の繰り返し単位を含むことを特徴とする上記第１記載のＡＢ／ＡＡ／ＢＢ−ポリベンゾアゾールポリマーの製造方法。
７．上記第１記載の製造方法により得られてなることを特徴とするＡＢ／ＡＡ／ＢＢ−ポリベンゾアゾールポリマー。
８．固有粘度が２〜４０ｄＬ／ｇであることを特徴とする上記第７記載のＡＢ／ＡＡ／ＢＢ−ポリベンゾアゾールポリマー。
【発明の効果】
【００２５】
以上かかる構成よりなる本発明のＡＢ−ポリベンズアゾールの製造方法を採用することにより、製造工程中と最終的に得られるポリマーの厳密な重合度制御が可能となり、つまりある一定の重合度で反応が完結するために、製造工程の停止を招く重合反応器や移送管内に存在する滞留部での過度の重合度上昇を回避でき、またオリゴマーの貯蔵も可能となるため生産量の変動にも対応し易くなる。さらに得られたオリゴマーは重合反応性を保持しているために、鎖延長剤の作用をするＡＡ−ＰＢＺモノマーあるいはＢＢ−ＰＢＺモノマーと所定量反応させることにより所望の重合度のポリマーを得ることができ、即ちオリゴマー化とポリマー化プロセスを分離することが可能となるため製造工程中の重合度管理が容易となる等、工業的に安定して生産することができるので産業界に寄与すること大である。
【発明を実施するための最良の形態】
【００２６】
以下、本発明を詳細に説明する。
本発明で用いられるＡＢ−ＰＢＺモノマーは、前記構造式（Ｉ）で示される化合物であり、式（Ｉ）中Ａｒは芳香族基であり、フェニル基、ビスフェニル基が好ましく、特にフェニル基が好ましい。またＺ1は−Ｏ−、−Ｓ−、−ＮＨ−のいずれでもよい。具体的には、３−アミノ−４−メルカプト安息香酸、３−メルカプト−４−アミノ安息香酸、３−アミノ−４−ヒドロキシ安息香酸、３−ヒドロキシ−４−アミノ安息香酸、３，４−ジアミノ安息香酸及びこれらの無機酸塩の使用が好ましい。無機酸としては塩酸、硫酸、リン酸等が好ましい。
【００２７】
本発明で用いられるＡＡ−ＰＢＺモノマーは、前記構造式（II）で示される化合物であり、式（ＩＩ）中ＤＭは２価有機基を示し、フェニル基、ビスフェニル基、オキシビスフェニル基、ナフチル基等の芳香族基が挙げられるが、特にフェニル基が好ましい。またＱはカルボキシル基もしくはカルボン酸ハライド、カルボン酸エステル等のカルボン酸から誘導される官能基を示す。具体的には、テレフタル酸、イソフタル酸、４，４’−ビス（安息香酸）、４，４’−オキシビス（安息香酸）、２，６−ナフタレンジカルボン酸等のジカルボン酸化合物の使用が好ましいが、それらの誘導体である塩化テレフタロイル等のジカルボン酸ハライド化合物、またジメチルテレフタレート等のジカルボン酸エステル化合物を用いることもできる。
【００２８】
本発明で用いられるＢＢ−ＰＢＺモノマーは、前記構造式（ＩＩＩ）で示される化合物であり、式（ＩＩＩ）中Ａｒは芳香族基を示し、フェニル基、ビスフェニル基、オキシビスフェニル基等が挙げられ、特にフェニル基が好ましい。Ｚは−Ｏ−、−Ｓ−、−ＮＲ−（ただし、Ｒ＝Ｈまたは有機基）のいずれでもよい。具体的には、ＢＢ−ＰＢＺモノマーとしては、４，６−ジアミノレゾルシノール、２，４−ジアミノ−１，５−ジチオベンゼン、２，５−ジアミノ−１，４−ジチオベンゼン、１，２，４，５−テトラアミノベンゼン、３’，３，４’，４−ビフェニルテトラミン等を用いることができる。またこれらモノマーの塩酸、硫酸、リン酸等の無機酸塩を使用することも可能である。
【００２９】
前記ＡＢ−ＰＢＺモノマーと共存させるモノマーがＡＡ−ＰＢＺモノマーの場合には、オリゴマーに添加する化合物としてはＢＢ−ＰＢＺモノマーが用いられ、逆にＢＢ−ＰＢＺモノマーの場合は、ＡＡ−ＰＢＺモノマーが用いられる。特に、ＡＢ−ＰＢＺモノマーと共存させる化合物としてＢＢ−ＰＢＺモノマーを用い、オリゴマーに添加するモノマーとしてＡＡ−ＰＢＺモノマーを用いることが望ましい。
【００３０】
ＡＢ−ＰＢＺモノマーに対するＡＡ−ＰＢＺモノマーあるいはＢＢ−ＰＢＺモノマーの共存量は、１０モル％以下が好ましく、７モル％以下がより望ましく、５モル％以下が特に望ましい。なお本発明においてＡＡ−ＰＢＺモノマーあるいはＢＢ−ＰＢＺモノマーのいずれか一方を、前記ＡＢ−ＰＢＺモノマーと共存させ、反応させて得られるオリゴマーの固有粘度は４０ｄＬ／ｇ以下が好ましく、特に０．５〜７．０ｄＬ／ｇが望ましい。
【００３１】
また本発明における脱水溶媒酸としては、ポリリン酸、硫酸、メタンスルホン酸等あるいはその混合物が使用される。また溶媒の脱水能力を高めるために五酸化二リンをさらに適当量添加しても構わない。この場合には溶媒としてポリリン酸を用いることが好ましい。
【００３２】
ポリリン酸等の脱水溶媒酸１００部に対して、ＡＢ−ＰＢＺモノマーを５〜５０部、好ましくは１０〜４０部、ＡＡ−ＰＢＺモノマーあるいはＢＢ−ＰＢＺモノマーのいずれか一方および必要により五酸化二リンを５０部以下添加し、２００℃以下、好ましくは６０〜１９０℃で反応させて固有粘度１０ｄＬ／ｇ以下のオリゴマーを形成させ、次いで、ＡＡ−ＰＢＺモノマーあるいはＢＢ−ＰＢＺモノマーのいずれか一方を添加し、１００〜３００℃、好ましくは１７０〜２３０℃で反応させて最終のＡＢ／ＡＡ／ＢＢ−ＰＢＺポリマーを得ることができる。なおこの際、得られるポリマーの重合度の指標となる粘度等の物性値をオンラインで測定し、その値に応じ、ＡＡ−ＰＢＺモノマーあるいはＢＢ−ＰＢＺモノマーの添加量を連続的に変化させ、重合度を調節する方法をとることも可能である。  得られたポリマーは繊維やフィルム等に成形することができ、特に繊維としては、強度、耐熱性が非常に優れているので、セメント、ゴム、プラスチック等の補強材、防護衣料、防炎材、摩擦材等に利用することができる。
【実施例】
【００３３】
本発明をさらに具体的に説明するために以下に実施例を示すが、本実施例は本発明を限定するものではない。なお実施例中の固有粘度は、メタンスルホン酸を溶媒として２５℃で測定したものである。
【００３４】
（比較例１）
３−アミノ−４−ヒドロキシ安息香酸塩酸塩８．２６ｇ（４３．６ｍｍｏｌ）、１１６％ポリリン酸１７．４９ｇ、五酸化二リン５．８５ｇを、窒素気流下、７０℃で撹拌混合し、続いて１３５℃で２０時間、２００℃で６時間反応を行った。得られたポリベンズアゾールの固有粘度は５０．０ｄＬ／ｇと非常に高くなった。このポリマードープを用いて、フィラメント径が１１．５μｍ、１．５デニールになるような条件で紡糸を行ったが、紡糸温度１８０℃でもノズルから押し出すことはできなかった。
【００３５】
（実施例１）
３−アミノ−４−ヒドロキシ安息香酸塩酸塩８．２６ｇ（４３．６ｍｍｏｌ）、４，６−ジアミノレゾルシノール塩酸塩０．２８ｇ（１．３ｍｍｏｌ）、１１６％ポリリン酸１６．７０ｇ、五酸化二リン６．５１ｇを、窒素気流下、７０℃で撹拌混合し、続いて１３５℃で２０時間反応を行い、オリゴマーを合成した。オリゴマーの固有粘度は、０．９ｄＬ／ｇであった。得られたオリゴマーにテレフタル酸を０．２０ｇ（１．２ｍｍｏｌ）添加し、２００℃で６時間反応させポリマーを合成した。得られたポリベンズアゾールの固有粘度は１１．７ｄＬ／ｇであった。このポリマードープを用いて、フィラメント径が１１．５μｍ、１．５デニールになるような条件で紡糸を行った。テークアップ速度を３００ｍ／分とし、紡糸延伸倍率を４５としても糸切れは見られず、良好な曳糸性を示した。
【００３６】
（実施例２）
３−アミノ−４−ヒドロキシ安息香酸塩酸塩８．２６ｇ（４３．６ｍｍｏｌ）、テレフタル酸０．３６ｇ（２．２ｍｍｏｌ）、１１６％ポリリン酸１７．０３ｇ、五酸化二リン６．６４ｇを、窒素気流下、７０℃で撹拌混合し、続いて１３５℃で２０時間反応を行い、オリゴマーを合成した。オリゴマーの固有粘度は、１．６ｄＬ／ｇであった。得られたオリゴマーに４，６−ジアミノレゾルシノール塩酸塩０．４９ｇ（２．１ｍｍｏｌ）を添加し、２００℃で６時間反応させポリマーを合成した。得られたポリベンズアゾールの固有粘度は１０．３ｄＬ／ｇであった。このポリマードープを用いて、フィラメント径が１１．５μｍ、１．５デニールになるような条件で紡糸を行った。テークアップ速度を３００ｍ／分とし、紡糸延伸倍率を４５としても糸切れは見られず、良好な曳糸性を示した。
【産業上の利用可能性】
【００３７】
本発明に係るＡＢ／ＡＡ／ＢＢ−ポリベンゾアゾールポリマーの製造方法により製造されたポリマーは、繊維やフィルム等に成形することができ、特に繊維としては、強度、耐熱性が非常に優れているので、セメント、ゴム、プラスチック等の補強材、防護衣料、防炎材、摩擦材等の用途に利用することができる。